(57)【要約】【課題】衝撃荷重が負荷された場合における軌道部材の損傷を抑制しつつ、転動体の軽量化および耐フレッティング性の向上を達成することが可能なボールねじ支持用転がり軸受を提供する。【解決手段】ボールねじを構成するねじ軸を、ねじ軸に対向するように配置されるハウジングに対して回転自在に支持するスラストアンギュラ玉軸受１の玉１３は、Ｓｉ６−ＺＡｌＺＯＺＮ８−Ｚの組成式で表され、０．１≦ｚ≦３．５を満たすβサイアロンを主成分とし、残部不純物からなる焼結体から構成され、ヤング率が１８０ＧＰａ以上２７０ＧＰａ以下となっている。【選択図】図４
2010001949.tif 000002
【特許請求の範囲】
【請求項１】
ボールねじを構成するねじ軸を、前記ねじ軸に対向するように配置される部材に対して回転自在に支持するボールねじ支持用転がり軸受であって、
軌道部材と、
前記軌道部材に接触し、円環状の軌道上に配置される転動体とを備え、
前記転動体は、窒化珪素からなる場合に比べて前記軌道部材に対する衝撃を抑制することが可能なセラミックスからなっている、ボールねじ支持用転がり軸受。
【請求項２】
前記転動体は、βサイアロンを主成分とし、残部不純物からなる焼結体から構成される、請求項１に記載のボールねじ支持用転がり軸受。
【請求項３】
前記転動体は、βサイアロンを主成分とし、残部焼結助剤および不純物からなる焼結体から構成される、請求項１に記載のボールねじ支持用転がり軸受。
【請求項４】
前記βサイアロンは、Ｓｉ６−ＺＡｌＺＯＺＮ８−Ｚの組成式で表され、０．１≦ｚ≦３．５を満たす、請求項２または３に記載のボールねじ支持用転がり軸受。
【請求項５】
前記βサイアロンは、Ｓｉ６−ＺＡｌＺＯＺＮ８−Ｚの組成式で表され、０．５≦ｚ≦３．０を満たす、請求項２または３に記載のボールねじ支持用転がり軸受。
【請求項６】
前記転動体のヤング率は１８０ＧＰａ以上２７０ＧＰａ以下である、請求項１〜５のいずれか１項に記載のボールねじ支持用転がり軸受。
【請求項７】
前記転動体のヤング率は２２０ＧＰａ以上２６０ＧＰａ以下である、請求項１〜５のいずれか１項に記載のボールねじ支持用転がり軸受。
【請求項８】
前記軌道部材は鋼からなり、
前記軌道部材の表面硬度はＨＶ６８０以上となっている、請求項１〜７のいずれか１項に記載のボールねじ支持用転がり軸受。
【請求項９】
前記転動体は、前記軌道部材と接触する面である転走面を含む領域に、内部よりも緻密性の高い層である緻密層を有している、請求項１〜８のいずれか１項に記載のボールねじ支持用転がり軸受。
【請求項１０】
前記緻密層の断面を光学顕微鏡の斜光にて観察した場合、白色の領域として観察される白色領域の面積率は７％以下である、請求項９に記載のボールねじ支持用転がり軸受。
【請求項１１】
前記緻密層の表面を含む領域には、前記緻密層内の他の領域よりもさらに緻密性の高い層である高緻密層が形成されている、請求項９または１０に記載のボールねじ支持用転がり軸受。
【請求項１２】
前記高緻密層の断面を光学顕微鏡の斜光にて観察した場合、白色の領域として観察される白色領域の面積率は３．５％以下である、請求項１１に記載のボールねじ支持用転がり軸受。
【発明の詳細な説明】
【技術分野】
【０００１】
本発明は、ボールねじ支持用転がり軸受に関し、より特定的には、βサイアロンを主成分とする焼結体からなる構成部品を備えたボールねじ支持用転がり軸受に関するものである。
【背景技術】
【０００２】
ボールねじは、外周面に螺旋状の溝が形成されたねじ軸と、当該ねじ軸が貫通するように配置され、内周面にねじ軸の溝に対向する溝を有するボールナットと、ねじ軸およびボールナットの溝上を転走するとともにボールナットの内部を通って循環可能に配置されたボールとを備えている。そして、ねじ軸が回転することにより、ボールナットがねじ軸の軸方向に移動することができる。また、ねじ軸は、サポートユニットに組み込まれた転がり軸受により回転可能に支持される（たとえば特許文献１参照）。
【０００３】
ここで、サポートユニットに組み込まれるボールねじ支持用転がり軸受は以下のような苛酷な環境下において使用される。すなわち、ボールねじはボールナットに接続された部材を直線的に移動させる機能を果たすところ、機械装置内に組み込まれたボールねじは、機械装置の運転中も比較的長い時間停止状態を保つ場合がある。具体的には、たとえば工作機械のテーブル駆動機構を構成するボールねじにおいては、テーブル上に保持された被加工物を動かすことなく当該被加工物が加工される状態では、ボールねじは停止状態となっている。このとき、ねじ軸を支持するボールねじ支持用転がり軸受は停止状態のまま、工作機械の振動を受ける。そのため、当該転がり軸受を構成する軌道輪などの軌道部材と、玉、ころなどの転動体とが接触する領域において、フレッティングが発生する場合がある。そのため、フレッティングに対する耐久性（耐フレッティング性）の向上が求められている。また、上述のようなボールねじのねじ軸は高速回転する場合もあるため、これを支持するボールねじ支持用転がり軸受においては、転動体の軽量化が求められる。
【０００４】
これに対し、ボールねじ支持用転がり軸受の転動体として、窒化珪素製の転動体が採用される場合がある。窒化珪素は、転動体の素材として一般的に採用される鋼に比べて比重が小さいため、転動体の軽量化に寄与することができる。また、窒化珪素を転動体の素材として採用することにより、鋼からなる軌道輪などの軌道部材と、玉、ころなどの転動体とが異種材料となるとともに転動体の耐摩耗性が向上する。そのため、耐フレッティング性も向上する。したがって、ボールねじ支持用転がり軸受の転動体の素材として窒化珪素を採用することにより、上述の転動体の軽量化および耐フレッティング性の向上を達成することができる。
【特許文献１】特開２０００−１０４７４２号公報
【発明の開示】
【発明が解決しようとする課題】
【０００５】
一方、ボールねじに対しては、衝撃荷重が負荷される場合がある。たとえば、工作機械のテーブル駆動機構を構成するボールねじにおいては、工作機械の主軸とテーブルとが衝突するなどのトラブルが発生する場合がある。このような場合、ボールねじ支持用転がり軸受には衝撃荷重が負荷される。
【０００６】
ここで、窒化珪素は、鋼に比べてヤング率が大きく、弾性変形しにくいという特徴がある。そのため、鋼製の転動体に比べて、窒化珪素製の転動体と軌道部材との接触面積は小さくなり、接触面圧が大きくなる傾向にある。そのため、ボールねじ支持用転がり軸受の転動体として窒化珪素製の転動体が採用されている場合、当該軸受に衝撃荷重が負荷されると、軌道部材に圧痕などの損傷が発生しやすくなる。軌道部材における圧痕などの損傷は、ボールねじ支持用転がり軸受の短寿命化の要因となる。つまり、ボールねじ支持用転がり軸受の転動体として窒化珪素製の転動体を採用した場合、衝撃荷重が負荷された場合の軌道部材の損傷が大きくなるという問題があった。
【０００７】
そこで、本発明の目的は、衝撃荷重が負荷された場合における軌道部材の損傷を抑制しつつ、転動体の軽量化および耐フレッティング性の向上を達成することが可能なボールねじ支持用転がり軸受を提供することである。
【課題を解決するための手段】
【０００８】
本発明に従ったボールねじ支持用転がり軸受は、ボールねじを構成するねじ軸を、ねじ軸に対向するように配置される部材に対して回転自在に支持するボールねじ支持用転がり軸受である。このボールねじ支持用転がり軸受は、軌道部材と、軌道部材に接触し、円環状の軌道上に配置される転動体とを備えている。そして、転動体は、窒化珪素からなる場合に比べて軌道部材に対する衝撃を抑制することが可能なセラミックスからなっている。より具体的には、たとえば転動体は、窒化珪素からなる場合に比べてヤング率が小さくなるセラミックスからなっている。
【０００９】
本発明のボールねじ支持用転がり軸受によれば、衝撃が作用した場合でも軌道部材における損傷が抑制されるため、衝撃荷重が負荷された場合における軌道部材の損傷を抑制しつつ、転動体の軽量化および耐フレッティング性の向上を達成することが可能なボールねじ支持用転がり軸受を提供することができる。
【００１０】
本発明の一の局面におけるボールねじ支持用転がり軸受は、ボールねじを構成するねじ軸を、ねじ軸に対向するように配置される部材に対して回転自在に支持するボールねじ支持用転がり軸受である。このボールねじ支持用転がり軸受は、軌道部材と、軌道部材に接触し、円環状の軌道上に配置される転動体とを備えている。そして、転動体は、βサイアロンを主成分とし、残部不純物からなる焼結体から構成される。
【００１１】
本発明の他の局面におけるボールねじ支持用転がり軸受は、ボールねじを構成するねじ軸を、ねじ軸に対向するように配置される部材に対して回転自在に支持するボールねじ支持用転がり軸受である。このボールねじ支持用転がり軸受は、軌道部材と、軌道部材に接触し、円環状の軌道上に配置される転動体とを備えている。そして、転動体は、βサイアロンを主成分とし、残部焼結助剤および不純物からなる焼結体から構成される。
【００１２】
本発明の一の局面におけるボールねじ支持用転がり軸受においては、転動体にセラミックスであるβサイアロン焼結体（βサイアロンを主成分とする焼結体）が採用されている。そのため、転動体の軽量化および耐フレッティング性の向上が達成される。さらに、βサイアロン焼結体は、窒化珪素（Ｓｉ３Ｎ４）やアルミナ（Ａｌ２Ｏ３）などの一般的なセラミックスからなる焼結体に比べてヤング率が小さい。そのため、衝撃荷重が負荷された場合における軌道部材の損傷を抑制することができる。以上のように、本発明の一の局面におけるボールねじ支持用転がり軸受によれば、衝撃荷重が負荷された場合における軌道部材の損傷を抑制しつつ、転動体の軽量化および耐フレッティング性の向上を達成することが可能なボールねじ支持用転がり軸受を提供することができる。
【００１３】
また、本発明の他の局面におけるボールねじ支持用転がり軸受は、基本的には上記本発明の一の局面におけるボールねじ支持用転がり軸受と同様の構成を有し、同様の作用効果を奏する。しかし、本発明の他の局面におけるボールねじ支持用転がり軸受では、焼結体が焼結助剤を含む点で上記本発明の一の局面におけるボールねじ支持用転がり軸受とは異なっている。本発明の他の局面におけるボールねじ支持用転がり軸受によれば、焼結助剤の採用により、焼結体の気孔率を低下させやすくなり、十分な耐久性を安定して確保することが可能なボールねじ支持用転がり軸受を容易に提供することができる。
【００１４】
なお、焼結助剤としては、マグネシウム（Ｍｇ）、アルミニウム（Ａｌ）、珪素（Ｓｉ）、チタン（Ｔｉ）、希土類元素の酸化物、窒化物、酸窒化物のうち少なくとも一種類以上を採用することができる。また、上記本発明の一の局面におけるボールねじ支持用転がり軸受と同等の作用効果を奏するためには、焼結助剤は、焼結体のうち２０質量％以下とすることが望ましい。
【００１５】
上記ボールねじ支持用転がり軸受において好ましくは、上記βサイアロンは、Ｓｉ６−ＺＡｌＺＯＺＮ８−Ｚの組成式で表され、０．１≦ｚ≦３．５を満たす。
【００１６】
本発明者は、βサイアロン焼結体からなる転動体の転動疲労寿命とβサイアロンの組成との関係を詳細に調査した。その結果、以下の知見が得られた。βサイアロンは、燃焼合成を含む製造工程を採用することにより、上記ｚの値（以下、ｚ値という）が０．１以上となる種々の組成を有するものを安価に製造することができる。そして、一般に転動疲労寿命に大きな影響を与える硬度は、製造の容易なｚ値４．０以下の範囲において、ほとんど変化しない。しかしながら、βサイアロン焼結体からなる転動体の転動疲労寿命とｚ値との関係を詳細に調査したところ、ｚ値が３．５を超えると転動体の転動疲労寿命が低下することが分かった。
【００１７】
より具体的には、ｚ値が０．１以上３．５以下の範囲においては、転動疲労寿命はほぼ同等で、転がり軸受の運転時間が所定時間を超えると、転動体の表面に剥離が発生して破損する。これに対し、ｚ値が３．５を超えると転動体が摩耗しやすくなり、これに起因して転動疲労寿命が低下する。つまり、ｚ値が３．５となる組成を境界として、βサイアロンからなる転動体の破損モードが変化し、ｚ値が３．５を超えると転動疲労寿命が低下するという現象が明らかとなった。したがって、βサイアロン焼結体からなる転動体において、安定して十分な寿命を確保するためには、ｚ値を３．５以下とすることが好ましい。以上のように、上記βサイアロンを０．１≦ｚ≦３．５を満たすものとすることにより、安価で、かつ耐久性に優れたボールねじ支持用転がり軸受を提供することができる。
【００１８】
上記ボールねじ支持用転がり軸受において好ましくは、上記βサイアロンは、Ｓｉ６−ＺＡｌＺＯＺＮ８−Ｚの組成式で表され、０．５≦ｚ≦３．０を満たす。
【００１９】
これにより、振動や衝撃が作用した場合におけるボールねじ支持用転がり軸受の耐久性を一層向上させることができる。
【００２０】
上記ボールねじ支持用転がり軸受において好ましくは、上記転動体のヤング率は１８０ＧＰａ以上２７０ＧＰａ以下である。
【００２１】
転動体のヤング率が高くなると、転動体を構成する素材（βサイアロン焼結体）の強度が上昇する傾向にある。しかし、その反面、転動体のヤング率が高くなると、転動体が弾性変形しにくくなるため、軌道部材との接触面積が小さくなり、接触面圧が高くなる。その結果、軌道部材に損傷が発生し易くなる。一方、転動体のヤング率が低くなると、転動体が弾性変形しやすくなるため、軌道部材との接触面積が大きくなり、接触面圧が低くなる。しかし、その反面、転動体のヤング率が低くなると、これに伴って転動体を構成する素材の強度が低下する傾向にある。そのため、転動体のヤング率は、転動体を構成する素材の強度の向上と、軌道部材との間における接触面圧の低減とのバランスを確保可能な範囲とすることが必要である。
【００２２】
より具体的には、βサイアロン焼結体からなる転動体のヤング率が１８０ＧＰａ未満の場合、転動体を構成する素材の強度低下の影響が接触面圧の低減の効果を上回り、転動体の転動疲労寿命が低下する。また、軌道部材との接触面積が増大することに伴い、軌道部材との間に作用する摩擦力が増加して軸受トルクが上昇し、ねじ軸の回転に対する抵抗が大きくなるという問題も発生する。したがって、βサイアロン焼結体からなる転動体のヤング率は、１８０ＧＰａ以上であることが好ましく、２２０ＧＰａ以上であることがより好ましい。
【００２３】
一方、βサイアロン焼結体からなる転動体のヤング率が２７０ＧＰａを超えると、接触面圧の増加の影響が転動体を構成する素材の強度上昇の効果を上回り、軌道部材の転走面に圧痕などの損傷が発生しやすくなる。したがって、βサイアロン焼結体からなる転動体のヤング率は、２７０ＧＰａ以下であることが好ましく、２６０ＧＰａ以下であることがより好ましい。
【００２４】
上記ボールねじ支持用転がり軸受においては、軌道部材は鋼からなるものとすることができる。この場合、当該軌道部材の表面硬度はＨＶ６８０以上であることが好ましい。これにより、振動や衝撃が作用した場合における軌道部材の損傷を抑制することができる。
【００２５】
上記ボールねじ支持用転がり軸受において好ましくは、上記転動体は、軌道部材と接触する面である転走面を含む領域に、内部よりも緻密性の高い層である緻密層を有している。
【００２６】
上述のβサイアロン焼結体からなる転動体においては、その緻密性が転動疲労寿命に大きく影響する。これに対し、上記構成によれば、転走面を含む領域に内部よりも緻密性の高い層である緻密層が形成されていることにより、転動疲労寿命が向上する。その結果、十分な耐久性を安定して確保することが可能なボールねじ支持用転がり軸受を提供することができる。
【００２７】
ここで、緻密性の高い層とは、焼結体において空孔率の低い（密度の高い）層であって、たとえば以下のように調査することができる。まず、βサイアロン焼結体からなる転動体の表面に垂直な断面において転動体を切断し、当該断面を鏡面ラッピングする。その後、鏡面ラッピングされた断面を光学顕微鏡の斜光（暗視野）にて、たとえば５０〜１００倍程度で撮影し、３００ＤＰＩ（Ｄｏｔ  Ｐｅｒ  Ｉｎｃｈ）以上の画像として記録する。このとき、白色の領域として観察される白色領域は、空孔率の高い（密度の低い）領域に対応する。したがって、白色領域の面積率が低い領域は、当該面積率が高い領域に比べて緻密性が高い。そして、記録された画像を、画像処理装置を用いて輝度閾値により２値化処理した上で白色領域の面積率を測定し、当該面積率により、撮影された領域の緻密性を知ることができる。
【００２８】
つまり、上記ボールねじ支持用転がり軸受において好ましくは、上記焼結体は、転走面を含む領域に内部よりも白色領域の面積率の低い層である緻密層が形成されている。なお、上記撮影は、ランダムに５箇所以上で行ない、上記面積率は、その平均値で評価することが好ましい。また、上記焼結体の内部における上記白色領域の面積率は、たとえば１５％以上である。また、βサイアロン焼結体からなる転動体の転動疲労寿命を一層向上させるためには、上記緻密層は１００μｍ以上の厚みを有していることが好ましい。
【００２９】
上記ボールねじ支持用転がり軸受において好ましくは、緻密層の断面を光学顕微鏡の斜光にて観察した場合、白色の領域として観察される白色領域の面積率は７％以下である。
【００３０】
白色領域の面積率が７％以下となる程度に上記緻密層の緻密性を向上させることで、βサイアロン焼結体からなる転動体の転動疲労寿命がより向上する。したがって、上記構成により、本発明のボールねじ支持用転がり軸受の耐久性を一層向上させることができる。
【００３１】
上記ボールねじ支持用転がり軸受において好ましくは、緻密層の表面を含む領域には、緻密層内の他の領域よりもさらに緻密性の高い層である高緻密層が形成されている。
【００３２】
緻密性のさらに高い高緻密層が緻密層の表面を含む領域に形成されることにより、βサイアロン焼結体からなる転動体の転動疲労に対する耐久性がより向上し、ボールねじ支持用転がり軸受の寿命を一層向上させることができる。
【００３３】
上記ボールねじ支持用転がり軸受において好ましくは、高緻密層の断面を光学顕微鏡の斜光にて観察した場合、白色の領域として観察される白色領域の面積率は３．５％以下である。
【００３４】
白色領域の面積率が３．５％以下となる程度に上記高緻密層の緻密性を向上させることで、βサイアロン焼結体からなる転動体の転動疲労寿命がより向上する。したがって、上記構成により、本発明のボールねじ支持用転がり軸受の耐久性を一層向上させることができる。
【発明の効果】
【００３５】
以上の説明から明らかなように、本発明のボールねじ支持用転がり軸受によれば、衝撃荷重が負荷された場合における軌道部材の損傷を抑制しつつ、転動体の軽量化および耐フレッティング性の向上を達成することが可能なボールねじ支持用転がり軸受を提供することができる。
【発明を実施するための最良の形態】
【００３６】
以下、図面に基づいて本発明の実施の形態を説明する。なお、以下の図面において同一または相当する部分には同一の参照番号を付し、その説明は繰返さない。
【００３７】
図１は、本発明の一実施の形態におけるボールねじ支持用転がり軸受を備えた工作機械のテーブル駆動装置の構成を示す概略断面図である。また、図２は、図１の固定側サポートユニットを拡大して示す概略断面図である。また、図３は、図１の支持側サポートユニットを拡大して示す概略断面図である。図１〜図３を参照して、本発明の一実施の形態におけるボールねじ支持用転がり軸受を備えたテーブル駆動装置について説明する。
【００３８】
図１を参照して、テーブル駆動装置９０は、ベース９４と、ベース上に配置されたねじ軸９１と、ねじ軸９１を軸周りに回転可能に支持する固定側サポートユニット９２および支持側サポートユニット９３と、ねじ軸９１が貫通するボールナット９５と、ボールナット９５上に配置されたブラケット９６と、ブラケット９６を介してボールナット９５上に配置されたテーブル９７とを備えている。
【００３９】
図２を参照して、固定側サポートユニット９２は、互いに逆向きに配置された一対のスラストアンギュラ玉軸受１、１を備えている。スラストアンギュラ玉軸受１は、外輪１１と、ねじ軸９１の外周面に嵌め込まれた内輪１２と、複数の転動体としての玉１３とを含んでいる。さらに、固定側サポートユニット９２は、内輪１２に接触するようにねじ軸９１の外周面に嵌め込まれたスリーブ８１と、スリーブ８１に接触するようにねじ軸９１の外周面に嵌め込まれるとともに、スリーブ８１を介して軸方向に締め付けることにより内輪１２を固定するロックナット８２とを備えている。また、固定側サポートユニット９２は、外輪１１が嵌め込まれるハウジング８３と、外輪１１に接触するようにハウジング８３に嵌め込まれることにより外輪１１を軸方向に固定する側蓋８４とを備えている。これにより、外輪１１はハウジング８３に対して固定されるとともに、内輪１２はねじ軸９１に対して固定される。その結果、ねじ軸９１は固定側サポートユニット９２に対して軸周りに回転可能に支持されている。
【００４０】
さらに、一対のスラストアンギュラ玉軸受１から見て軸方向の一方側のねじ軸９１とハウジング８３との間、および一対のスラストアンギュラ玉軸受１から見て軸方向の他方側のスリーブ８１と側蓋８４との間には、シール部材８５が配置されている。これにより、軸受内部への異物の侵入や軸受内部からのグリースなどの漏出を抑制することができる。
【００４１】
一方、図３を参照して、支持側サポートユニット９３は、外輪２１、内輪２２および玉２３を有する深溝玉軸受２と、外輪２１が嵌め込まれるハウジング８６とを備えている。また、内輪２２は、ねじ軸９１の外周に嵌め込まれている。これにより、外輪２１はハウジング８６に対して固定されるとともに、内輪２２はねじ軸９１に対して固定される。その結果、ねじ軸９１は支持側サポートユニット９３に対して軸周りに回転可能に支持されている。
【００４２】
すなわち、スラストアンギュラ玉軸受１および深溝玉軸受２は、ボールねじを構成するねじ軸９１を、ねじ軸９１に対向するように配置される部材であるハウジング８３，８６に対して回転自在に支持するボールねじ支持用転がり軸受である。
【００４３】
次に、テーブル駆動装置９０の動作について説明する。図１を参照して、モータ（図示しない）の回転を受けたねじ軸９１が回転すると、ねじ軸９１の外周面に形成された螺旋状の溝と、ボールナット９５の内周面に形成された溝との間を複数の玉が転走する。また、当該複数の玉は、ボールナット９５の内部を通って循環する。これにより、ボールナット９５とともにテーブル９７が矢印αの方向（軸方向）に移動する。
【００４４】
次に、上記スラストアンギュラ玉軸受１について説明する。図４は、本実施の形態におけるボールねじ支持用転がり軸受としてのスラストアンギュラ玉軸受の要部を示す概略部分断面図である。
【００４５】
図２および図４を参照して、スラストアンギュラ玉軸受１は、第１軌道部材としての外輪１１と、第２軌道部材としての内輪１２と、複数の転動体としての玉１３と、保持器１４とを備えている。外輪１１の内周面には、円環状の第１転走面しての外輪転走面１１Ａが形成されている。内輪１２の外周面には、外輪転走面１１Ａに対向する円環状の第２転走面としての内輪転走面１２Ａが形成されている。また、複数の玉１３には、転動体転走面としての玉転走面１３Ａ（玉１３の表面）が形成されている。そして、当該玉１３は、外輪転走面１１Ａおよび内輪転走面１２Ａの各々に玉転走面１３Ａにおいて接触し、円環状の保持器１４により周方向に所定のピッチで配置され、円環状の軌道上に転動自在に保持されている。これにより、外輪１１と内輪１２とは互いに相対的に回転可能となっている。
【００４６】
ここで、スラストアンギュラ玉軸受１においては、玉１３と外輪１１との接触点と、玉１３と内輪１２との接触点とを結ぶ直線は、アキシャル方向（スラストアンギュラ玉軸受１の回転軸の方向）に対して角度をなしている。そのため、アキシャル方向（スラストアンギュラ玉軸受１の回転軸の方向）の荷重だけでなく、ラジアル方向の荷重をも受けることが可能であるとともに、ラジアル方向の荷重が負荷されると、アキシャル方向への分力が生じる。図２を参照して、本実施の形態の固定側サポートユニット９２では、互いに逆向きに配置された一対のスラストアンギュラ玉軸受１を採用することにより、当該分力を相殺している。
【００４７】
そして、転動体としての玉１３は、Ｓｉ６−ＺＡｌＺＯＺＮ８−Ｚの組成式で表され、０．１≦ｚ≦３．５を満たすβサイアロンを主成分とし、残部不純物からなる焼結体から構成され、ヤング率が１８０ＧＰａ以上２７０ＧＰａ以下となっている。
【００４８】
さらに、図４を参照して、玉１３の転走面である玉転走面１３Ａを含む領域には、内部１３Ｃよりも緻密性の高い層である玉緻密層１３Ｂが形成されている。この玉緻密層１３Ｂの断面を光学顕微鏡の斜光にて観察した場合、白色の領域として観察される白色領域の面積率は７％以下である。そのため、本実施の形態おけるスラストアンギュラ玉軸受１は、衝撃荷重が負荷された場合における軌道部材の損傷を抑制しつつ、転動体の軽量化および耐フレッティング性の向上を達成することが可能なボールねじ支持用転がり軸受となっている。上記不純物は、原料に由来するもの、あるいは製造工程において混入するものを含む不可避的不純物を含む。
【００４９】
さらに、図４を参照して、玉緻密層１３Ｂの表面である玉転走面１３Ａを含む領域には、玉緻密層１３Ｂ内の他の領域よりもさらに緻密性の高い層である玉高緻密層１３Ｄが形成されている。玉高緻密層１３Ｄの断面を光学顕微鏡の斜光にて観察した場合、白色の領域として観察される白色領域の面積率は３．５％以下となっている。これにより、玉１３の転動疲労に対する耐久性がより向上し、スラストアンギュラ玉軸受１の耐久性が一層向上している。
【００５０】
なお、上記本実施の形態においては、スラストアンギュラ玉軸受１を構成する玉１３は、βサイアロンを主成分とし、残部焼結助剤および不純物からなる焼結体から構成されていてもよい。焼結助剤を含むことで、焼結体の気孔率を低下させやすくなり、十分な耐久性を安定して確保することが可能なスラストアンギュラ玉軸受１を、容易に提供することができる。上記不純物は、原料に由来するもの、あるいは製造工程において混入するものを含む不可避的不純物を含む。
【００５１】
次に、上記深溝玉軸受２について説明する。図５は、本実施の形態におけるボールねじ支持用転がり軸受としての深溝玉軸受の要部を示す概略部分断面図である。
【００５２】
図３および図５を参照して、深溝玉軸受２は、基本的には上述のスラストアンギュラ玉軸受１と同様の構成を備えており、同様の効果を有している。すなわち、深溝玉軸受２は、軌道部材としての環状の外輪２１と、外輪２１の内側に配置された軌道部材としての環状の内輪２２と、外輪２１と内輪２２との間に配置され、円環状の保持器２４に保持された転動体としての複数の玉２３とを備えている。外輪２１の内周面には外輪転走面２１Ａが形成されており、内輪２２の外周面には内輪転走面２２Ａが形成されている。そして、内輪転走面２２Ａと外輪転走面２１Ａとが互いに対向するように、外輪２１と内輪２２とは配置されている。さらに、複数の玉２３は、内輪転走面２２Ａおよび外輪転走面２１Ａに玉転走面２３Ａ（玉２３の表面）において接触し、かつ保持器１４により周方向に所定のピッチで配置され、円環状の軌道上に転動自在に保持されている。以上の構成により、深溝玉軸受２の外輪２１および内輪２２は、互いに相対的に回転可能となっている。
【００５３】
さらに、図４および図５を参照して、深溝玉軸受２を構成する玉２３は、上述の玉１３に相当し、内部１３Ｃ、玉緻密層１３Ｂおよび玉高緻密層１３Ｄと同様の構成を有する内部２３Ｃ、玉緻密層２３Ｂおよび玉高緻密層２３Ｄを有している。そのため、本実施の形態おける深溝玉軸受２は、衝撃荷重が負荷された場合における軌道部材の損傷を抑制しつつ、転動体の軽量化および耐フレッティング性の向上を達成することが可能なボールねじ支持用転がり軸受となっている。
【００５４】
次に、本実施の形態におけるボールねじ支持用転がり軸受の製造方法について説明する。図６は、本発明の一実施の形態におけるボールねじ支持用転がり軸受の製造方法の概略を示す図である。また、図７は、本発明の一実施の形態におけるβサイアロン焼結体からなる転動体の製造方法の概略を示す図である。
【００５５】
図６を参照して、本実施の形態におけるボールねじ支持用転がり軸受の製造方法においては、まず、軌道部材を製造する軌道部材製造工程と、転動体を製造する転動体製造工程とが実施される。具体的には、軌道部材製造工程では、外輪１１，２１、内輪１２，２２などが製造される。一方、転動体製造工程では、玉１３，２３などが製造される。
【００５６】
そして、軌道部材製造工程において製造された軌道部材と、転動体製造工程において製造された転動体とを組み合わせることにより、ボールねじ支持用転がり軸受を組立てる組立工程が実施される。具体的には、たとえば外輪１１および内輪１２と、玉１３とを組み合わせることにより、スラストアンギュラ玉軸受１が組立てられる。そして、転動体製造工程は、たとえば以下のβサイアロン焼結体からなる転動体の製造方法を用いて実施される。
【００５７】
図７を参照して、本実施の形態におけるβサイアロン焼結体からなる転動体の製造方法においては、まず、βサイアロンの粉末を準備するβサイアロン粉末準備工程が実施される。βサイアロン粉末準備工程においては、たとえば燃焼合成法を採用した製造工程により、安価にβサイアロンの粉末を製造することができる。
【００５８】
次に、βサイアロン粉末準備工程において準備されたβサイアロンの粉末に、焼結助剤を添加して混合する混合工程が実施される。この混合工程は、焼結助剤を添加しない場合、省略することができる。
【００５９】
次に、図７を参照して、上記βサイアロンの粉末またはβサイアロンの粉末と焼結助剤との混合物を、転動体の概略形状に成形する成形工程が実施される。具体的には、上記βサイアロンの粉末またはβサイアロンの粉末と焼結助剤との混合物に、プレス成形、鋳込み成形、押し出し成形、転動造粒などの成形手法を適用することにより、玉１３，２３などの概略形状に成形された成形体が作製される。
【００６０】
次に、上記成形体の表面が加工されることにより、当該成形体が焼結後に所望の転動体の形状により近い形状になるよう成形される焼結前加工工程が実施される。具体的には、グリーン体加工などの加工手法を適用することにより、上記成形体が焼結後に玉１３，２３などの形状により近い形状になるように加工される。この焼結前加工工程は、成形工程において上記成形体が成形された段階で、焼結後に所望の転動体の形状に十分近い形状が得られる状態である場合には省略することができる。
【００６１】
次に、図７を参照して、上記成形体が焼結される焼結工程が実施される。具体的には、上記成形体が、たとえば１ＭＰａ以下の圧力下でヒータ加熱、マイクロ波やミリ波による電磁波加熱などの加熱方法により加熱されて焼結されることにより、玉１３，２３などの概略形状を有する焼結体が作製される。焼結は、不活性ガス雰囲気中または窒素と酸素との混合ガス雰囲気中において、１５５０℃以上１８００℃以下の温度域に上記成形体が加熱されることにより実施される。不活性ガスとしては、ヘリウム、ネオン、アルゴン、窒素などが採用可能であるが、製造コスト低減の観点から、窒素が採用されることが好ましい。
【００６２】
次に、焼結工程において作製された焼結体の表面が加工され、当該表面を含む領域が除去される仕上げ加工が実施されることにより、転動体を完成させる仕上げ工程が実施される。具体的には、焼結工程において作製された焼結体の表面を研磨することにより、転動体としての玉１３，２３などを完成させる。以上の工程により、本実施の形態におけるβサイアロン焼結体からなる転動体は完成する。
【００６３】
ここで、上記焼結工程における焼結により、焼結体の表面から厚み５００μｍ程度の領域には、内部よりも緻密性が高く、断面を光学顕微鏡の斜光にて観察した場合、白色の領域として観察される白色領域の面積率が７％以下である緻密層が形成される。さらに、焼結体の表面から厚み１５０μｍ程度の領域には、緻密層内の他の領域よりもさらに緻密性が高く、断面を光学顕微鏡の斜光にて観察した場合、白色の領域として観察される白色領域の面積率が３．５％以下である高緻密層が形成される。したがって、仕上げ工程においては、除去される焼結体の厚みは、特に転走面となるべき領域において１５０μｍ以下とすることが好ましい。これにより、玉転走面１３Ａ，２３Ａを含む領域に、高緻密層を残存させ、玉１３，２３の転動疲労寿命を向上させることができる。
【００６４】
なお、上記焼結工程は、βサイアロンの分解を抑制するため、０．０１ＭＰａ以上の圧力下で行なうことが好ましく、低コスト化を考慮すると大気圧以上の圧力下で行なうことがより好ましい。また、製造コストを抑制しつつ緻密層を形成するためには、焼結工程は１ＭＰａ以下の圧力下で行なうことが好ましい。また、βサイアロン焼結体からなる転動体のヤング率を１８０ＧＰａ以上２７０ＧＰａ以下の所望の値に調整するためには、たとえばβサイアロン粉末準備工程において準備されるβサイアロン粉末のｚ値を、０．１≦ｚ≦３．５の範囲で調節すればよい。より具体的には、ｚ値を増加させることにより、βサイアロン焼結体のヤング率を低下させることができる。
【００６５】
また、上記実施の形態における外輪１１，２１および内輪１２，２２の素材としては、たとえばＪＩＳ規格ＳＵＪ２などの高炭素クロム軸受鋼、ＳＣＭ４２０などの機械構造用合金鋼、Ｓ５３Ｃなどの機械構造用炭素鋼などの鋼を採用することができる。
【００６６】
上記実施の形態においては、本発明のボールねじ支持用転がり軸受であるスラストアンギュラ玉軸受を固定側サポートユニットに採用し、深溝玉軸受を支持側サポートユニットに採用する場合について説明したが、採用される軸受の形式はこれに限られず、他の形式の転がり軸受を採用してもよい。また、本発明のボールねじ支持用転がり軸受においては、内輪および外輪の軸方向両端部を閉じるシール部材を配置し、当該シール部材と内輪および外輪とで閉じられた空間内にウレア系増ちょう剤を含むグリースを封入してもよい。これにより、本発明のボールねじ支持用転がり軸受の耐久性を一層向上させることができる。さらに、上記実施の形態においては、本発明のボールねじ支持用転がり軸受の軌道部材として、外輪および内輪が採用される場合について説明したが、軌道部材は、転動体が表面を転走するように使用される軸、ハウジングなどの部材であってもよい。すなわち、軌道部材は、転動体が転走するための転走面が形成された部材であればよい。また、軌道部材が鋼からなる場合、当該軌道部材の転走面には、たとえば窒化処理により形成された窒化層などの表面改質層が形成されていてもよい。これにより、ボールねじ支持用転がり軸受の耐久性を一層向上させることができる。
【実施例１】
【００６７】
以下、本発明の実施例１について説明する。種々のｚ値を有するβサイアロン焼結体からなる転動体を有する転がり軸受を作製し、ｚ値と転動疲労寿命（耐久性）との関係を調査する試験を行なった。試験の手順は以下のとおりである。
【００６８】
まず、試験の対象となる試験軸受の作製方法について説明する。はじめに、燃焼合成法でｚ値を０．１〜４の範囲で作製したβサイアロンの粉末を準備し、上記実施の形態において図７に基づいて説明した転動体の製造方法と基本的に同様の方法で、ｚ値が０．１〜４である転動体を作製した。具体的な作製方法は以下のとおりである。まず、サブミクロンに微細化されたβサイアロン粉末と、焼結助剤としての酸化アルミニウム（住友化学株式会社製、ＡＫＰ３０）および酸化イットリウム（Ｈ．Ｃ．Ｓｔａｒｃｋ社製、Ｙｔｔｒｉｕｍｏｘｉｄｅ  ｇｒａｄｅ  Ｃ）とをボールミルを用いて湿式混合により混合した。その後、スプレードライヤーにて造粒を実施し、造粒粉を製造した。当該造粒粉を金型で球体に成形し、さらに冷間静水圧成形（ＣＩＰ）で加圧を行ない、球状の成形体を得た。
【００６９】
引き続き当該成形体に対して１次焼結として常圧焼結を行なった後、圧力２００ＭＰａの窒素雰囲気中でＨＩＰ（Ｈｏｔ  Ｉｓｏｓｔａｔｉｃ  Ｐｒｅｓｓ；熱間静水圧焼結）処理することで、焼結球体を製造した。次に、当該焼結球体にラッピング加工を行ない、３／８インチセラミック球（ＪＩＳ等級  Ｇ５）とした。そして、別途準備した軸受鋼（ＪＩＳ規格ＳＵＪ２）製の軌道輪と組み合わせて、ＪＩＳ規格６２０６型番の軸受を作製した（実施例Ａ〜Ｊ）。また、比較のため、窒化珪素からなる転動体、すなわちｚ値が０である転動体も上記βサイアロンからなる転動体と同様の方法で作製し、同様に軸受に組立てた（比較例Ａ）。
【００７０】
次に、試験条件について説明する。上述のように作製されたＪＩＳ規格６２０６型番の軸受に対し、最大接触面圧Ｐｍａｘ：３．２ＧＰａ、軸受回転数：２０００ｒｐｍ、潤滑：タービン油ＶＧ６８(清浄油)の循環給油、試験温度：室温、の条件の下で運転する疲労試験を行なった。そして、振動検出装置により運転中の軸受の振動を監視し、転動体に破損が発生して軸受の振動が所定値を超えた時点で試験を中止するとともに、運転開始から中止までの時間を当該軸受の寿命として記録した。また、試験中止後、軸受を分解して転動体の破損状態を確認した。
【００７１】
【表１】
2010001949.tif 000003
【００７２】
表１に本実施例の試験結果を示す。表１においては、各実施例および比較例における寿命が、比較例Ａ（窒化珪素）における寿命を１とした寿命比で表されている。また、破損形態は、転動体の表面に剥離が発生した場合「剥離」、剥離が発生することなく表面が摩耗して試験が中止された場合「摩耗」と記載されている。
【００７３】
表１を参照して、ｚ値が０．１以上３．５以下となっている本発明の実施例Ａ〜Ｈでは、窒化珪素（比較例Ａ）と比較して遜色ない寿命を有している。また、破損形態も窒化珪素の場合と同様に「剥離」となっている。これに対し、ｚ値が３．５を超える実施例Ｉでは、寿命が低下するとともに、転動体に摩耗が観察される。すなわち、ｚ値が３．８である実施例Ｉでは、最終的には転動体に剥離が発生しているものの、転動体における摩耗が影響し、寿命が低下したものと考えられる。さらに、ｚ値が４である実施例Ｊにおいては、短時間に転動体の摩耗が進行し、転がり軸受の耐久性がさらに低下している。
【００７４】
以上のように、ｚ値が０．１以上３．５以下の範囲においては、βサイアロン焼結体からなる転動体を備えた転がり軸受の耐久性は、窒化珪素の焼結体からなる転動体を備えた転がり軸受とほぼ同等である。これに対し、ｚ値が３．５を超えると転動体が摩耗しやすくなり、これに起因して転動疲労寿命が低下する。さらに、ｚ値が大きくなると、βサイアロンからなる転動体の破損原因が「剥離」から「摩耗」に変化し、転動疲労寿命が一層低下することが明らかとなった。このように、ｚ値を０．１以上３．５以下とすることにより、安価で、かつ耐久性に優れたβサイアロン焼結体からなる転動体が得られることが確認された。
【００７５】
なお、表１を参照して、ｚ値が３を超える３．５の実施例Ｈにおいては、転動体には僅かな摩耗が発生しており、寿命も実施例Ａ〜Ｇに比べて低下している。このことから、十分な耐久性をより安定して確保するためには、ｚ値は３以下とすることが望ましいといえる。
【００７６】
また、上記実験結果より、窒化珪素からなる転動体と同等以上の耐久性（寿命）を得るには、ｚ値は２以下とすることが好ましく、１．５以下とすることが、より好ましい。一方、燃焼合成を採用した製造工程によるβサイアロン粉体の作製の容易性を考慮すると、十分に自己発熱による反応が期待できる０．５以上のｚ値を採用することが好ましい。
【実施例２】
【００７７】
以下、本発明の実施例２について説明する。種々のｚ値を有するβサイアロン焼結体からなる転動体を有する転がり軸受を作製し、当該転がり軸受に対して衝撃が作用する環境下におけるｚ値と転動疲労寿命との関係を調査する試験を行なった。試験の手順は以下のとおりである。
【００７８】
まず、試験の対象となる試験軸受の作製方法について説明する。はじめに、燃焼合成法でｚ値を０．１〜３．５の範囲で作製したβサイアロンの粉末を準備し、上記実施例１と同様の方法で、ｚ値が０．１〜３．５である転動体を作製した。そして、別途準備した様々な鋼材を素材として製作した軌道輪と組み合わせて、ＪＩＳ規格６２０６型番の軸受を作製した（実施例Ａ〜Ｊ）。軌道輪を構成する鋼としては、ＪＩＳ規格ＳＵＪ２、ＳＣＭ４２０、ＳＣｒ４２０、Ｓ５３Ｃ、Ｓ４５Ｃ、Ｓ４０ＣおよびＡＩＳＩ規格Ｍ５０を採用した。また、比較のため、窒化珪素からなる転動体、すなわちｚ値が０である転動体も上記βサイアロンからなる転動体と同様の方法で作製し、同様に軸受に組立てた（比較例Ａ）。
【００７９】
次に、試験条件について説明する。上述のように作製されたＪＩＳ規格６２０６型番の軸受に対し、最大接触面圧Ｐｍａｘ：２．５ＧＰａ、軸受回転数：５００ｒｐｍ、潤滑：タービン油ＶＧ６８循環給油、加振条件：２５００Ｎ（５０Ｈｚ）、試験温度：室温の条件の下で運転する加振衝撃疲労試験を行なった。そして、振動検出装置により運転中の軸受の振動を監視し、軸受に破損が発生して軸受の振動が所定値を超えた時点で試験を中止するとともに、運転開始から中止までの時間を当該軸受の寿命として記録した。また、試験中止後、軸受を分解して軸受の破損状態を確認した。
【００８０】
【表２】
2010001949.tif 000004
【００８１】
表２に本実施例の試験結果を示す。表２においては、各欄内の上段に各実施例および比較例における寿命が、軌道輪の材質をＳＵＪ２とした場合の比較例Ａ（窒化珪素）の寿命を１とした寿命比で表されている。また、各欄内の下段には、軸受の破損部位（軌道輪または玉）が記載されている。
【００８２】
表２を参照して、ｚ値が０．５以上３．０以下となっている本発明の実施例Ｃ〜Ｈは、窒化珪素（比較例Ａ）と比較して明確に長寿命となっている。ここで、表２に示すように、破損部位は窒化珪素の場合と同様に軌道部材（軌道輪）となっており、破損形態は剥離であった。これに対し、ｚ値が３．０を超える実施例ＩおよびＪでは、寿命が低下するとともに、転動体（玉）の破損（剥離）が先行する。すなわち、ｚ値が３．２５である実施例Ｉでは、衝撃の影響によりβサイアロン焼結体からなる軸受部品（玉）に損傷が生じ、寿命が低下したものと考えられる。さらに、ｚ値が３．５である実施例Ｊおいては、さらに短時間に転動体の剥離が生じ、転がり軸受の耐久性が一層低下している。
【００８３】
一方、ｚ値が０．５より小さい実施例ＡおよびＢでは、寿命が比較例Ａとほぼ同じ程度にまで低下するとともに、軌道部材の破損（剥離）が先行する。すなわち、ｚ値が０．２５である実施例Ｂでは、ｚ値が０（窒化珪素）である比較例Ａとの物性の差が小さくなる。そのため、βサイアロン焼結体からなる玉と、当該玉に相対する軌道部材との衝突によって、一方的に軌道部材側に損傷が生じ、窒化珪素焼結体からなる玉を採用した比較例Ａ並みにまで寿命が低下したものと考えられる。
【００８４】
さらに、表２を参照して、ｚ値が０．５以上３．０以下となっている場合であっても、相対する軌道輪の硬度（表面硬度）がＨＶ６８０未満である場合、軌道輪の硬度がＨＶ６８０以上の場合に比べて寿命が低下する傾向にある。これは、軌道輪の硬度が低い場合、βサイアロン焼結体からなる玉と、当該玉に相対する軌道部材との衝突によって、軌道部材側に損傷が生じ易くなるためであると考えられる。
【００８５】
以上のように、ｚ値が３．０を超えるとβサイアロン焼結体からなる軸受部品自身が破損し易くなる一方、ｚ値が０．５未満では、相手部材との間の接触面圧が増加し、相手部材に損傷が発生しやすくなる。そして、ｚ値を０．５以上３．０以下とすることにより、転動体を構成する素材の強度と、軌道部材との間の接触面圧の低減とのバランスが確保される。その結果、軸受に対して衝撃が作用する環境下において、βサイアロン焼結体からなる転動体を含む転がり軸受の寿命が向上することが確認された。特に、軌道部材が鋼からなる場合、軌道部材の物性と転動体の物性とがほどよく調和して、衝撃、振動等による損傷の発生を抑制することができる。このように、転動体を構成するβサイアロンのｚ値を０．５以上３．０以下とすることにより、衝撃荷重が負荷されるおそれのあるボールねじ支持用転がり軸受の耐久性を向上可能であることが確認された。
【００８６】
また、軌道部材が鋼からなる場合、当該軌道部材の損傷を抑制するため、軌道部材の表面硬度はＨＶ６８０以上とすることが好ましいことが確認された。
【実施例３】
【００８７】
以下、本発明の実施例３について説明する。本発明のボールねじ支持用転がり軸受を構成するβサイアロンからなる転動体の緻密層および高緻密層の形成状態を調査する試験を行なった。試験の手順は以下のとおりである。
【００８８】
はじめに、燃焼合成法で作製した組成がＳｉ５ＡｌＯＮ７であるβサイアロンの粉末（株式会社イスマンジェイ製、商品名メラミックス）を準備し、上記実施の形態において図７に基づいて説明した転動体の製造方法と同様の方法で、一辺が約１０ｍｍの立方体試験片を作製した。具体的な製造方法は次のとおりである。まず、サブミクロンに微細化されたβサイアロン粉末と、焼結助剤としての酸化アルミニウム（住友化学株式会社製、ＡＫＰ３０）および酸化イットリウム（Ｈ．Ｃ．Ｓｔａｒｃｋ社製、Ｙｔｔｒｉｕｍｏｘｉｄｅ  ｇｒａｄｅ  Ｃ）とをボールミルを用いて湿式混合により混合した。その後、スプレードライヤーにて造粒を実施し、造粒粉を製造した。当該造粒粉を金型で所定の形状に成形し、さらに冷間静水圧成形（ＣＩＰ）で加圧を行ない、成形体を得た。引き続き当該成形体を圧力０．４ＭＰａの窒素雰囲気中で１６５０℃に加熱して焼結することで（常圧焼結）、上記立方体試験片を製造した。
【００８９】
その後、当該試験片を切断し、切断された面をダイヤモンドラップ盤でラッピングした後、酸化クロムラップ盤による鏡面ラッピングを実施することにより、立方体の中心を含む観察用の断面を形成した。そして、当該断面を光学顕微鏡（株式会社ニコン製、マイクロフォト−ＦＸＡ）の斜光で観察し、倍率５０倍のインスタント写真（フジフイルム株式会社製  ＦＰ−１００Ｂ）を撮影した。その後、得られた写真の画像を、スキャナーを用いて（解像度３００ＤＰＩ）パーソナルコンピューターに取り込んだ。そして、画像処理ソフト（三谷商事株式会社製  ＷｉｎＲＯＯＦ）を用いて輝度閾値による２値化処理を行なって（本実施例での２値化分離閾値：１４０）、白色領域の面積率を測定した。
【００９０】
次に、試験結果について説明する。図８は、試験片の上記観察用の断面を光学顕微鏡の斜光で撮影した写真である。また、図９は、図８の写真の画像を、画像処理ソフトを用いて輝度閾値により２値化処理した状態を示す一例である。また、図１０は、図８の写真の画像を、画像処理ソフトを用いて輝度閾値により２値化処理して白色領域の面積率を測定する際に、画像処理を行なう領域（評価領域）を示す図である。図８において、写真上側が試験片の表面側であり、上端が表面である。
【００９１】
図８および図９を参照して、上記実施の形態と同様の製造方法により作製された本実施例における試験片は、表面を含む領域に内部よりも白色領域の少ない層が形成されていることがわかる。そして、図１０に示すように、撮影された写真の画像を試験片の最表面からの距離に応じて３つの領域（最表面からの距離が１５０μｍ以内の領域、１５０μｍを超え５００μｍ以内の領域、５００μｍを超え８００μｍ以内の領域）に分け、領域毎に画像解析を行なって白色領域の面積率を算出したところ、表３に示す結果が得られた。表３においては、図１０に示した各領域を１視野として、無作為に撮影された５枚の写真から得られる５視野における白色領域の面積率の、平均値と最大値とが示されている。
【００９２】
【表３】
2010001949.tif 000005
【００９３】
表３を参照して、本実施例における白色領域の面積率は、内部において１８．５％であったのに対し、表面からの深さが５００μｍ以下である領域においては３．７％、表面からの深さが１５０μｍ以下の領域においては１．２％となっていた。このことから、上記実施の形態と同様の上記製造方法により作製された本実施例における試験片においては、表面を含む領域に内部よりも白色領域の少ない緻密層および高緻密層が形成されていることが確認された。
【実施例４】
【００９４】
以下、本発明の実施例４について説明する。本発明のボールねじ支持用転がり軸受を構成するβサイアロン焼結体からなる転動体の転動疲労寿命を確認する試験を行なった。試験の手順は以下のとおりである。
【００９５】
まず、試験の対象となる試験軸受の作製方法について説明する。はじめに、燃焼合成法で作製した組成がＳｉ５ＡｌＯＮ７であるβサイアロンの粉末（株式会社イスマンジェイ製、商品名メラミックス）を準備し、上記実施の形態において図７に基づいて説明した転動体の製造方法と同様の方法で直径９．５２５ｍｍの３／８インチセラミック球を作製した。具体的な製造方法は次のとおりである。まず、サブミクロンに微細化されたβサイアロン粉末と、焼結助剤としての酸化アルミニウム（住友化学株式会社製、ＡＫＰ３０）および酸化イットリウム（Ｈ．Ｃ．Ｓｔａｒｃｋ社製、Ｙｔｔｒｉｕｍｏｘｉｄｅ  ｇｒａｄｅ  Ｃ）とをボールミルを用いて湿式混合により混合した。その後、スプレードライヤーにて造粒を実施し、造粒粉を製造した。当該造粒粉を金型で球体に成形し、さらに冷間静水圧成形（ＣＩＰ）で加圧を行ない球状の成形体を得た。
【００９６】
次に、当該成形体に対して焼結後の加工代が所定の寸法となるようにグリーン体加工を行ない、引き続き当該成形体を圧力０．４ＭＰａの窒素雰囲気中で１６５０℃に加熱して焼結することで、焼結球体を製造した。次に、当該焼結球体にラッピング加工を行ない、３／８インチセラミック球（転動体；ＪＩＳ等級  Ｇ５）とした。そして、別途準備した軸受鋼（ＪＩＳ規格ＳＵＪ２）製の軌道輪と組み合わせて、ＪＩＳ規格６２０６型番の軸受を作製した。ここで、上記焼結球体に対するラッピング加工により除去される焼結球体の厚み（加工代）を８段階に変化させ、８種類の軸受を作製した（実施例Ａ〜Ｈ）。一方、比較のため、窒化珪素および焼結助剤からなる原料粉末を用いて加圧焼結法により焼結した焼結球体（日本特殊陶業株式会社製  ＥＣ１４１）に対して、上述と同様にラッピング加工を行ない、別途準備した軸受鋼（ＪＩＳ規格ＳＵＪ２）製の軌道輪と組み合わせて、ＪＩＳ規格６２０６型番の軸受を作製した（比較例Ａ）。ラッピング加工による加工代は０．２５ｍｍとした。
【００９７】
次に、試験条件について説明する。上述のように作製されたＪＩＳ規格６２０６型番の軸受に対し、最大接触面圧Ｐｍａｘ：３．２ＧＰａ、軸受回転数：２０００ｒｐｍ、潤滑：タービン油ＶＧ６８(清浄油)の循環給油、試験温度：室温、の条件の下で運転する疲労試験を行なった。そして、振動検出装置により運転中の軸受の振動を監視し、転動体に破損が発生して軸受の振動が所定値を超えた時点で試験を中止するとともに、運転開始から中止までの時間を当該軸受の寿命として記録した。なお、試験数は実施例、比較例ともに１５個ずつとし、そのＬ１０寿命を算出した上で、比較例Ａに対する寿命比で耐久性を評価した。
【００９８】
【表４】
2010001949.tif 000006
【００９９】
表４に本実施例の試験結果を示す。表４を参照して、実施例の軸受の寿命は、その製造コスト等を考慮するといずれも良好であるといえる。そして、加工代を０．５ｍｍ以下とすることにより転動体の表面に緻密層を残存させた実施例Ｄ〜Ｇの軸受の寿命は、比較例Ａの寿命の１．５〜２倍程度となっていた。さらに、加工代を０．１５ｍｍ以下とすることにより転動体の表面に高緻密層を残存させた実施例Ａ〜Ｃの軸受の寿命は、比較例Ａの寿命の３倍程度となっていた。このことから、本発明のボールねじ支持用転がり軸受は、耐久性において優れていることが確認された。そして、ボールねじ支持用転がり軸受は、βサイアロン焼結体からなる転動体の加工代を０．５ｍｍ以下として、表面に緻密層を残存させることにより寿命が向上し、加工代を０．１５ｍｍ以下として、表面に高緻密層を残存させることにより寿命がさらに向上することが分かった。
【０１００】
今回開示された実施の形態および実施例はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【０１０１】
本発明のボールねじ支持用転がり軸受は、転動体の軽量化および耐フレッティング性の向上などが求められるボールねじ支持用転がり軸受に、特に有利に適用され得る。
【図面の簡単な説明】
【０１０２】
【図１】ボールねじ支持用転がり軸受を備えた工作機械のテーブル駆動装置の構成を示す概略断面図である。
【図２】図１の固定側サポートユニットを拡大して示す概略断面図である。
【図３】図１の支持側サポートユニットを拡大して示す概略断面図である。
【図４】スラストアンギュラ玉軸受の要部を示す概略部分断面図である。
【図５】深溝玉軸受の要部を示す概略部分断面図である。
【図６】本発明の一実施の形態におけるボールねじ支持用転がり軸受の製造方法の概略を示す図である。
【図７】図７は、本発明の一実施の形態におけるβサイアロン焼結体からなる転動体の製造方法の概略を示す図である。
【図８】試験片の観察用の断面を光学顕微鏡の斜光で撮影した写真である。
【図９】図８の写真の画像を、画像処理ソフトを用いて輝度閾値により２値化処理した状態を示す一例である。
【図１０】画像処理を行なう領域（評価領域）を示す図である。
【符号の説明】
【０１０３】
１  スラストアンギュラ玉軸受、２  深溝玉軸受、１１，２１  外輪、１１Ａ，２１Ａ  外輪転走面、１２，２２  内輪、１２Ａ，２２Ａ  内輪転走面、１３，２３  玉、１３Ａ，２３Ａ  玉転走面、１３Ｂ，２３Ｂ  玉緻密層、１３Ｃ，２３Ｃ  内部、１３Ｄ，２３Ｄ  玉高緻密層、１４，２４  保持器、８１  スリーブ、８２  ロックナット、８３  ハウジング、８４  側蓋、８５  シール部材、８６  ハウジング、９０  テーブル駆動装置、９１  ねじ軸、９２  固定側サポートユニット、９３  支持側サポートユニット、９４  ベース、９５  ボールナット、９６  ブラケット、９７  テーブル。
【図１】
2010001949.tif 000007
【図２】
2010001949.tif 000008
【図３】
2010001949.tif 000009
【図４】
2010001949.tif 000010
【図５】
2010001949.tif 000011
【図６】
2010001949.tif 000012
【図７】
2010001949.tif 000013
【図８】
2010001949.tif 000014
【図９】
2010001949.tif 000015
【図１０】
2010001949.tif 000016